(57)【要約】【課題】電気めっきセル間での鋼板上に残存するめっき液の付着量を均一にすることで、最終的に得られるめっき厚みを均一し、かつ美麗な表面外観を得ることを目的とする。【解決手段】鋼板に連続して電気めっきを施して電気めっき鋼板を製造する方法であって、電気めっきセルの鋼板出側に、鋼板の幅よりも長い幅の噴射口を有するミストノズルを鋼板幅方向に設け、ミストノズルからｐＨ４〜７の溶液と空気との混合流体を噴射することを特徴とする電気めっき鋼板の製造方法。【選択図】図１
2018066058.tif 000002
【特許請求の範囲】
【請求項１】
鋼板に連続して電気めっきを施して電気めっき鋼板を製造する方法であって、電気めっきセルの鋼板出側に、鋼板の幅よりも長い幅の噴射口を有するミストノズルを鋼板幅方向に設け、ミストノズルからｐＨ４〜７の溶液と空気との混合流体を噴射することを特徴とする電気めっき鋼板の製造方法。
【請求項２】
電気めっきセルは、水平型フローセルまたは竪型フローセルのいずれかであり、鋼板の出側に設置される通電ロールの下流側の鋼板表裏面に、ミストノズルを設けることを特徴とする請求項１に記載の電気めっき鋼板の製造方法。
【請求項３】
電気めっきセルはラジアルセルであり、通電ロールの下流側の鋼板表裏面に、ミストノズルを設けることを特徴とする請求項１に記載の電気めっき鋼板の製造方法。
【請求項４】
ミストノズルはスリット型のノズルであり、ノズルギャップが０．０５〜１．０ｍｍ、ノズル先端と鋼板との距離が５〜１００ｍｍ、ミストノズルから噴射される空気の噴射圧力が０．１〜０．５ＭＰａであることを特徴とする請求項１〜３のいずれかに記載の電気めっき鋼板の製造方法。
【請求項５】
めっき液のｐＨが−０．５〜１．０であることを特徴とする請求項１〜４のいずれかに記載の電気めっき鋼板の製造方法。
【請求項６】
電流密度が１５０〜１２００Ａ／ｄｍ２であることを特徴とする請求項１〜５のいずれかに記載の電気めっき鋼板の製造方法。
【請求項７】
電気めっきセル内を連続的に走行する鋼板に電気めっきを行う電気めっき鋼板の製造装置であって、
電気めっきセルの鋼板出側に、鋼板の幅よりも長い幅の噴射口を有し、ｐＨ４〜７の溶液と空気との混合流体を噴射するミストノズルを鋼板幅方向に備えることを特徴とする電気めっき鋼板の製造装置。
【発明の詳細な説明】
【技術分野】
【０００１】
本発明は、電気めっき鋼板の製造方法および電気めっき鋼板の製造装置に関するものであり、めっき厚みが均一で表面外観の美麗な電気めっき鋼板の製造方法および電気めっき鋼板の製造装置に関する。
【背景技術】
【０００２】
電気めっき鋼板の製造において、一般的な鋼板の電気めっきの方式としては、水平型や竪型のフローセル方式とラジアルセル方式とが知られている。
【０００３】
水平型フローセル方式のセル構造は、図４のように、ストリップ（鋼板）１の入側と出側には通電ロール２が、ストリップ１の表裏面にはアノード電極３がそれぞれ設置される構造である。ストリップ１を水平方向（矢印の方向）に走行させ、ストリップ１とアノード電極３との間のギャップにめっき液４を供給し、カソードであるストリップ１の表裏面とアノード電極３との間で通電することによりめっきされる。
【０００４】
竪型フローセル方式のセル構造は、図５のように、ストリップ１を水平方向（矢印の方向）に走行させ、ストリップ１の入側に設置される通電ロール２で走行方向を下向きに変更した後、シンクロール６にてストリップ１の走行方向を上向きに変更し、ストリップ１の出側に設置される通電ロール２によりストリップ１の走行方向を水平方向に変更する構造である。通電ロール２とシンクロール６との間でストリップ１の表裏面にアノード電極３がそれぞれ設置され、ストリップ１とアノード電極３の間のギャップにめっき液４をフローノズル５により供給し、カソードであるストリップ１の表裏面とアノード電極３との間で通電することによりめっきされる。
【０００５】
ラジアルセル方式のセル構造は、図６のように、ストリップ１を水平方向（矢印の方向）に走行させ、ストリップ１の入側に設置される通板ロール７で走行方向を下向きに変更した後、通電ロール２にてストリップ１の走行方向を上向きに変更し、ストリップ１の出側に設置される通板ロール７によりストリップ１の走行方向を水平方向に変更する構造である。通電ロール２にストリップ１を巻きつけてめっき液４中に浸漬し、ストリップ１と対向する円周上に設置された弓形のアノード電極３との間のギャップにめっき液４をフローノズル５により供給し、カソードであるストリップ１のめっき面とアノード電極３との間で通電することによりめっきされる。
【０００６】
フローセル方式は、鋼板表裏面を同時にめっきできるという利点がある。ラジアルセル方式は片面めっき式となる。しかしながら、ラジアルセル方式は通電ロールにストリップを巻きつけて走行させることで、ストリップのめっき面とアノード電極の距離を近付けることができる。このため、電気めっきにおける抵抗は小さくなり、低電圧で高電流密度が得られるという利点がある。
【０００７】
電気めっきで代表的な電気亜鉛めっきの場合、通常５〜１５セルを直列に配置させ、鋼板を通板させながら連続的にめっき処理をする。１セルあたりのめっき付着量は１〜２ｇ／ｍ２と薄く、これを積層させるめっき方法であり、ライン速度や板幅に応じて電流を制御すればいいので、幅方向や長手方向の付着量分布は０．５〜１ｇ／ｍ２以内と均一にでき、かつ美麗な外観を得られることも大きな特徴である。一方で、焼鈍と亜鉛めっきを同一ラインで実施する連続溶融亜鉛めっきと比較すると、焼鈍と亜鉛めっきが別ラインで処理される電気めっき鋼板は、価格が高くなりやすい。
【０００８】
そこで近年、電気めっきラインの生産性を向上させるために、めっき電流密度を上げる取り組みや均一性の向上を達成するための種々の検討がなされている。通常はｐＨ１．５〜２．０程度のめっき液を用いて、電流密度は最大１００Ａ／ｄｍ２程度で製造される。
【０００９】
特許文献１では、アノードと鋼板間のめっき液の流れが幅方向均一になるように、鋼板進行方向と逆向きにめっき液を噴射するとともに、電極の入出側でめっき液を鋼板面に噴出して流出するめっき液をシールしながらめっき液を鋼板に向って噴射してめっきする方法が開示されている。
【００１０】
特許文献２では、クッション形のノズル内部を幅方向に分割してめっき液流量分布をつけて均一メッキを可能とする電気めっき方法が開示されている。
【００１１】
特許文献３では、めっき液を供給するノズルスリット口が、板幅中央から板幅端部に向って徐々に大きくなるようにして、めっき液の流速を均一にする方法が開示されている。
【００１２】
特許文献４には、電気めっき浴槽に連接する洗浄セクションにおいて、電気めっき浴槽から最終洗浄セクションに到る間の液ｐＨ値が段階的に高くなるようにするめっき表面洗浄方法が開示されている。
【００１３】
特許文献５には、ラジアルセルにおいて、塩化物浴から出た位置で、鋼板表面を水あるいは１％希塩酸で洗浄する方法が開示されている。
【００１４】
特許文献６には、ラジアルセルにおいて鋼板表裏面を順次めっきするにあたり、後段のラジアルセルを通過する際に、先めっき面をｐＨ６〜９の湿潤液で湿潤する方法が開示されている。
【００１５】
特許文献７には、通電ロールと電解槽の間において、ストリップ面に気体、又は気体と液体の混合物を噴射して電解槽から流出しためっき液の通電性を低下させる方法が開示されている。
【００１６】
特許文献８には、電流密度を上昇させるために、めっき液のｐＨを下げ、めっき液温度や液流速を所定条件に設定する方法が開示されている。
【先行技術文献】
【特許文献】
【００１７】
【特許文献１】特開昭５９−８５８９１号公報
【特許文献２】特開昭５９−９６２９３号公報
【特許文献３】特開昭６１−０９９６９５号公報
【特許文献４】特開平１１−９２９９１号公報
【特許文献５】特開平４−２３５２９９号公報
【特許文献６】特開昭５９−７６８９４号公報
【特許文献７】特開昭５９−８９７９０号公報
【特許文献８】特開平０６−１３６５９４号公報
【発明の概要】
【発明が解決しようとする課題】
【００１８】
しかしながら、特許文献１〜３に記載の方法では、めっきセル内でのめっき付着量を均一にできても、セル間の非めっき範囲において鋼板表面に残存するめっき液の付着量が不均一であると、その残存するめっき液によってめっき皮膜が溶解し、めっき厚みが不均一になってしまい、その結果、最終的に得られるめっき厚みも不均一になってしまう。同時に、めっき皮膜の結晶方位も不均一になり、外観ムラ（白色度のムラ）の原因となる。
【００１９】
特許文献４の方法では、電気めっき浴槽内で連接配置される複数のめっきセル間でのめっき液によるめっき皮膜溶解を防止することはできず、最終的に均一なめっき厚みは実現できない。
【００２０】
特許文献５の方法では、スプレイヘッダーからの洗浄水でめっき面を洗浄することはできるものの、大量の洗浄水によってめっき液組成が絶えず変化し、鋼板と電極間のめっき液抵抗が変動することでめっき電解効率が局所的に変化し、付着量ムラや色調ムラが発生することがある。また、ラジアルセル型であっても非めっき面にも通板中にめっき液が部分的に回りこみ、特に鋼板エッジのめっき剥離性が劣化する問題がある。
【００２１】
特許文献６の方法では、ラジアルセルにおける先めっき面の洗浄を後めっき工程時に行うため、先めっき面が後めっき工程に到達する前に先めっき面のめっき皮膜が溶解して結局外観ムラが発生する問題がある。
【００２２】
特許文献７の方法では、従来の電解液は硫酸や塩酸など、ｐＨが１．５〜２．５程度なので、このようなｐＨの低いめっき液に気体を混合させても、めっき液ｐＨが上昇するわけではないので残存するめっき液によるめっき皮膜の不均一な溶解は防止できない。
【００２３】
また、特許文献８のように、より電流密度を高めるためにめっき液のｐＨを下げると、セル間の非めっき範囲において、残存するめっき液によるめっき皮膜の溶解量が増加し、最終的に得られるめっき厚みの不均一と外観ムラがより顕著になる。
【００２４】
本発明は、上記実情に鑑み、電気めっきセル間での鋼板上に残存するめっき液の付着量を均一にすることで、最終的に得られるめっき厚みを均一し、かつ美麗な表面外観を得ることができる電気めっき鋼板の製造方法および電気めっき鋼板の製造装置を提供することを目的とする。
【課題を解決するための手段】
【００２５】
本発明の要旨は、以下のとおりである。
［１］鋼板に連続して電気めっきを施して電気めっき鋼板を製造する方法であって、電気めっきセルの鋼板出側に、鋼板の幅よりも長い幅の噴射口を有するミストノズルを鋼板幅方向に設け、ミストノズルからｐＨ４〜７の溶液と空気との混合流体を噴射することを特徴とする電気めっき鋼板の製造方法。
［２］電気めっきセルは、水平型フローセルまたは竪型フローセルのいずれかであり、鋼板の出側に設置される通電ロールの下流側の鋼板表裏面に、ミストノズルを設けることを特徴とする［１］に記載の電気めっき鋼板の製造方法。
［３］電気めっきセルはラジアルセルであり、通電ロールの下流側の鋼板表裏面に、ミストノズルを設けることを特徴とする［１］に記載の電気めっき鋼板の製造方法。
［４］ミストノズルはスリット型のノズルであり、ノズルギャップが０．０５〜１．０ｍｍ、ノズル先端と鋼板との距離が５〜１００ｍｍ、ミストノズルから噴射される空気の噴射圧力が０．１〜０．５ＭＰａであることを特徴とする［１］〜［３］のいずれかに記載の電気めっき鋼板の製造方法。
［５］めっき液のｐＨが−０．５〜１．０であることを特徴とする［１］〜［４］のいずれかに記載の電気めっき鋼板の製造方法。
［６］電流密度が１５０〜１２００Ａ／ｄｍ２であることを特徴とする［１］〜［５］のいずれかに記載の電気めっき鋼板の製造方法。
［７］電気めっきセル内を連続的に走行する鋼板に電気めっきを行う電気めっき鋼板の製造装置であって、電気めっきセルの鋼板出側に、鋼板の幅よりも長い幅の噴射口を有し、ｐＨ４〜７の溶液と空気との混合流体を噴射するミストノズルを鋼板幅方向に備えることを特徴とする電気めっき鋼板の製造装置。
【発明の効果】
【００２６】
本発明によれば、電気めっきセル間での鋼板上に残存するめっき液の付着量を均一に制御することができるため、最終的に得られるめっき厚みを均一にし、かつ美麗な表面外観を得ることが可能となる。また、本発明によれば、低ｐＨのめっき液を使用して高電流密度でめっきしても、最終的に得られるめっき厚みを均一にし、かつ美麗な表面外観を得ることが可能となる。
【図面の簡単な説明】
【００２７】
【図１】図１は、本発明の実施の形態に係る水平型フローセル方式の電気めっきのセル構造を示す図である。
【図２】図２は、本発明の実施の形態に係る竪型フローセル方式の電気めっきのセル構造を示す図である。
【図３】図３は、本発明の実施の形態に係るラジアルセル方式の電気めっきのセル構造を示す図である。
【図４】図４は、従来の水平型フローセル方式の電気めっきのセル構造を示す図である。
【図５】図５は、従来の竪型フローセル方式の電気めっきのセル構造を示す図である。
【図６】図６は、従来のラジアルセル方式の電気めっきのセル構造を示す図である。
【発明を実施するための形態】
【００２８】
以下、図１〜３を参照して、本発明の電気めっき方法について説明する。なお、本実施形態において、ストリップ１の一方の面を表面、もう一方の面を裏面と便宜的に称する。
【００２９】
図１は、本発明の実施の形態に係る水平型フローセル方式の電気めっきのセル構造を示す図である。ストリップ１を水平方向に走行させ、ストリップ１とアノード電極３の間のギャップにめっき液４を供給し、カソードであるストリップ１のめっき面とアノード電極３との間で通電して電気めっきする。
【００３０】
ストリップ１の出側に、ｐＨ４〜７の溶液と空気との混合流体をストリップ１に向かって噴射するミストノズル８が鋼板幅方向に設けられている。
【００３１】
ストリップ１の出側に設置される通電ロール２により、大半のめっき液４は堰き止められる。しかしながら、鋼板形状が悪い（例えば耳波状など）場合や通電ロール２の磨耗により、めっき液４がストリップ１出側の通電ロール２をすり抜けることがある。本発明者らが鋭意検討したところ、電気めっきセル間の非めっき範囲において、鋼板表面に残存する酸性のめっき液の付着量が不均一であると、その残存するめっき液によってめっき皮膜が溶解しめっき厚みが不均一になってしまい、その結果、最終的に得られるめっき厚みも不均一になってしまうことがわかった。同時に、めっき皮膜が酸化され、外観ムラ（白色度のムラ）の原因となることがわかった。
【００３２】
そこで本発明では、ストリップ１の出側にミストノズル８を設置し、ミストノズル８からｐＨ４〜７の溶液と空気との混合流体をストリップ１に向かって噴射することにより、ストリップ１に残存する強い酸性のめっき液の酸性の程度を弱め、ストリップ１のめっき面を弱酸性の状態に保つ。これにより、めっき液によるめっき皮膜の溶解を抑制する。同時に、ミストノズル８により噴射されるｐＨ４〜７の溶液と、酸性の程度が弱められためっき液の両方を含む液の膜厚を均一にする。したがって、最終的に得られるめっき厚みを均一にすることができるとともに、美麗な表面外観を得ることができる。
【００３３】
ミストノズル８の位置において、スプレーノズルを用いてガスのみを噴射する場合には、ストリップ上の一部が乾燥してしまう場合がある。ストリップ１の表面が乾燥すると、めっき最表層に薄い酸化物が形成し、酸化物上にはその後のセルでの電気めっきにおいて、めっきが付きにくくなり、最終的に付着量ムラとなってしまう。一方、本発明では、ｐＨ４〜７の溶液と空気との混合流体をストリップ１に噴射するため、微細化した液体を噴霧することになり、ストリップ１表面を乾燥させることがなく、湿潤な状態を維持することができる。また、ミストノズル８の位置において、スプレーノズルを用いてｐＨ４〜７の溶液のみを噴射する場合には、ｐＨ４〜７の溶液がめっき液に混合してしまうため、めっき液品質維持のための設備（エバポレータ、亜鉛溶解量調整設備、ｐＨ調整設備等）の処理能力を大きくしなくてはならない。一方、本発明では、ｐＨ４〜７の溶液と空気との混合流体をストリップ１に噴射するため、微細化した液体を噴霧することになり、めっき液との混合の問題が少なくなるので、めっき液品質維持のための設備の処理能力を必要最小限にすることができる。したがって、本発明では、ｐＨ４〜７の溶液と空気との混合流体をストリップ１に噴射することにより、最終的に得られるめっき厚みを均一にすることができるとともに、美麗な表面外観を得ることができる。
【００３４】
ストリップ１に噴射する溶液は、ストリップ１に残存する酸性のめっき液の酸性の程度を弱めて、めっき皮膜の溶解を防止する機能を有する必要がある。したがって、ストリップ１に噴射する混合流体の、溶液のｐＨは４〜７とする。ｐＨが４未満では、酸性のめっき液の酸性の程度を弱める効果が少ない。一方、ｐＨが７を超えると、めっき液中の金属イオンが水和されて水酸化物がストリップ１の表面に生成し、押し傷等を発生させる可能性が高い。
【００３５】
ストリップ１に噴射する溶液の量は、ストリップ１に付着した噴射後の溶液のｐＨが１を超えるように設定する必要がある。ｐＨが１以下では、従来のめっき液よりも強い酸であるため、めっき皮膜溶解を促進してしまう。ストリップ１に付着した噴射後の溶液のｐＨは高いほうが望ましいが、めっき液中の金属イオンが水和されて水酸化物がストリップ１の表面に生成するｐＨより低くする必要がある。そのためには、溶液中にはｐＨ７以下で水和物を生成する金属イオンは含まないことが望ましい。また、ｐＨ７以下で、水和物以外の不溶性の析出物を生成しない溶液であることが望ましい。
【００３６】
なお、噴射後のストリップ１の表面に残るｐＨ４〜７の溶液は少量であるため、連接しためっきセルのうち、下流側のめっきセルでストリップ１が電気めっきされる際には、めっき液組成やｐＨに及ぼす影響はほぼ無視できる。
【００３７】
ミストノズル８は一般に、液体と加圧気体の２流体（混合流体）を連続的に供給することにより、液体を微細化して噴出するものである。本発明における加圧気体としては、コストの点から空気（圧縮空気）とする。
【００３８】
ミストノズル８は、ストリップ１の幅よりも長い幅の噴射口を有する。これは、ストリップ全幅のめっき液の液膜を均一にするために必要だからである。幅としては、通板されるストリップの最大幅より両端がそれぞれ５０ｍｍ以上長いことが好ましい。
【００３９】
また、ミストノズル８は、ｐＨ４〜７の溶液がセル内に混入するのを防ぐために、ストリップ１の出側に設置される通電ロール２より下流側に設置することが望ましい。また、ミストノズル８は、ストリップ１の表裏面にそれぞれ設置されることが好ましく、表裏から噴射されたミスト同士が干渉しないようするために、一般的なミストスプレーの広がりを考慮し、ストリップ１の長手方向に１００ｍｍ以上オフセットさせることが望ましい。このオフセット量が小さく、鋼板エッジ部で表裏のミストが干渉すると、鋼板エッジ部の洗浄性能が低下する。
【００４０】
図２は、本発明の実施の形態に係る竪型フローセル方式の電気めっきのセル構造を示す図である。ストリップ１の走行方向を通電ロール２で下向きに変更し、ストリップ１とアノード電極３の間のギャップに、フローノズル５を介してめっき液４を供給し、カソードであるストリップ１のめっき面とアノード電極３との間で通電して電気めっきする。
【００４１】
ストリップ１の出側にミストノズル８を鋼板幅方向に設置し、ミストノズル８からｐＨ４〜７の溶液と空気との混合流体をストリップ１に向かって噴射する。ミストノズル８により、ストリップ１に残存する強い酸性のめっき液の酸性の程度を弱め、ストリップ１のめっき面を弱酸性の状態に保ち、めっき液４によるめっき皮膜の溶解を抑制する。同時に、ミストノズル８により噴射されるｐＨ４〜７の溶液と、酸性の程度が弱められためっき液の両方を含む液の膜厚を均一にする。したがって、最終的に得られるめっき厚みを均一にすることができるとともに、美麗な表面外観を得ることができる。
【００４２】
ミストノズル８は、上述した水平型フローセル方式の場合と同様にストリップ１の幅よりも長い幅の噴射口を有する。これは、ストリップ全幅のめっき液の液膜を均一にするために必要だからである。
【００４３】
また、ミストノズル８は、上述した水平型フローセル方式の場合と同様にｐＨ４〜７の溶液がセル内に混入するのを防ぐために、ストリップ１の出側に設置される通電ロール２より下流側に設置することが望ましい。また、ミストノズル８は、ストリップ１の表裏面にそれぞれ設置されることが好ましく、表裏から噴射されたミスト同士が干渉しないようするために、ストリップ１の長手方向に１００ｍｍ以上オフセットさせることが望ましい。
【００４４】
なお、ストリップ１に噴射する溶液のｐＨについては、上述した水平型フローセル方式の場合と同様に４〜７とし、また、溶液量は噴射後にストリップ１に付着した液のｐＨが１を超えるように設定する。
【００４５】
また、ストリップ１の出側のストリップ１の表面側（ストリップ１を水平方向に走行させた場合の鋼板上面）に設置されるミストノズル８の手前（上流側）には、ｐＨ４〜７の溶液がセル内に混入するのを防ぐために、別途ロール９を設置しても良い。
【００４６】
図３は、本発明の実施の形態に係るラジアルセル方式の電気めっきのセル構造を示す図である。通電ロール２にストリップ１を巻きつけて走行させ、ストリップ１とアノード電極３の間のギャップに、フローノズル５を介してめっき液４を供給し、カソードであるストリップ１のめっき面とアノード電極３との間で通電して電気めっきする。
【００４７】
ストリップ１の出側にミストノズル８を鋼板幅方向に設置し、ミストノズル８からｐＨ４〜７の溶液と空気との混合流体をストリップ１に向かって噴射する。ミストノズル８により、ストリップ１に残存する強い酸性のめっき液の酸性の程度を弱め、ストリップ１のめっき面を弱酸性の状態に保ち、めっき液４によるめっき皮膜の溶解を抑制する。同時に、ミストノズル８により噴射されるｐＨ４〜７の溶液と、酸性の程度が弱められためっき液の両方を含む液の膜厚を均一にする。その結果、電気めっきセル間の非めっき範囲において鋼板表面に残存するめっき液の液膜を均一にすることができる。したがって、最終的に得られるめっき厚みを均一にすることができるとともに、美麗な表面外観を得ることができる。
【００４８】
ミストノズル８は、上述した水平型フローセル方式の場合と同様にストリップ１の幅よりも長い幅の噴射口を有する。これは、ストリップ全幅のめっき液の液膜を均一にするために必要だからである。
【００４９】
また、ミストノズル８は、ｐＨ４〜７の溶液がセル内に混入するのを防ぐために、ストリップ１の出側に設置される通板ロール７より下流側に設置することが望ましい。また、ミストノズル８は、ストリップ１の表裏面にそれぞれ設置されることが好ましく、表裏から噴射されたミスト同士が干渉しないようするために、ストリップ１の長手方向に１００ｍｍ以上オフセットさせることが望ましい。
【００５０】
なお、ストリップ１に噴射する溶液のｐＨについては、上述した水平型フローセル方式の場合と同様に４〜７とし、また、溶液量は噴射後にストリップ１に付着した液のｐＨが１を超えるように設定する。
【００５１】
また、ストリップ１の出側のストリップ１の表面側（ストリップ１を水平方向に走行させた場合の鋼板上面）に設置されるミストノズル８の手前（上流側）には、ｐＨ４〜７の溶液がセル内に混入するのを防ぐために、別途ロール９を設置しても良い。
【００５２】
本発明において、ミストノズル８の形態については特に限定されないが、ストリップ１上のめっき液の均一性の観点から、スリット型のミストノズルが最も好ましい。なお、例えば、噴射口から扇状に液滴が噴射されるフラットスプレータイプのノズルなどを用いて、ストリップ１の幅方向全域に液が噴射されるように、ミストノズル８を幅方向に複数配置する方法でも構わない。
【００５３】
また、鋼板に付着しためっき液によるめっき皮膜の溶解は、鋼板がめっき液浴面から出た直後から発生するため、ミストノズル８をめっき液浴面直上（水平型フローセルの場合は、めっき液浸漬直後）に配置してもよい。この場合は、めっき液にミストノズルの溶液が混入しめっき液のｐＨが大きくなるので、めっき液のｐＨ調整機能を強化するのが望ましい。
【００５４】
本発明において、ｐＨ４〜７の溶液の種類は、めっき液４の種類に合わせることが望ましい。例えば、硫酸系のめっき液であれば、ｐＨ４〜７に調整した硫酸を用いればよい。
【００５５】
本発明において、ミストノズル８のノズルギャップは、０．０５〜１．０ｍｍとすることが望ましい。０．０５ｍｍ未満だと、めっき液量低減の効果を十分に得ることができなくなり、また飛散しためっき液によるノズル詰まりも起きやすくなる。また、ノズルギャップを１．０ｍｍ超えとすると、余剰なガスを噴射することになり、めっき液が飛散しやすくなり、かえって表面外観を悪化させてしまう。また、ノズルギャップは０．１〜０．８ｍｍとすることがさらに望ましい。
【００５６】
本発明において、ミストノズル８のノズル先端とストリップ１との距離は５〜１００ｍｍとすることが望ましい。距離が５ｍｍ未満だと、ミストノズル８とストリップ１が接触する可能性がある。また、ミストノズル８とストリップ１との距離を１００ｍｍ超えにすると、めっき液量低減の効果を十分に得ることができなくなる。また、ミストノズル８とストリップ１との距離は５〜５０ｍｍとすることがさらに望ましい。
【００５７】
本発明において、ミストノズル８から噴射される空気の噴射圧力は、０．１〜０．５ＭＰａとすることが望ましい。０．１ＭＰａより低いと、めっき液量低減の効果を十分に得ることができなくなる。また、０．５ＭＰａを超えると、めっき液が飛散しやすくなり、かえって表面外観を悪化させてしまう。ミストノズル８の噴射圧力は、ライン速度に応じて変化させること（低速時は低圧、高速時は高圧）がより望ましい。
【００５８】
なお、ミストノズル８から噴射されるｐＨ４〜７の溶液の流量密度については、ストリップ１の表面が乾燥しないことが必要であるため、０．５〜６．０Ｌ／ｍｉｎ・ｍ２とすることが望ましい。
【００５９】
本発明は、通常のめっき液（ｐＨ＝１．５〜２．０）でもめっき均一性や外観ムラに効果がある。しかしながら、電流密度をより高くするために、電気めっきにおけるめっき液のｐＨを−０．５〜１．０とすると、本発明の効果がより明確に現れる。
【００６０】
本発明において、電気めっきにおける通電の際の電流密度は１５０〜１２００Ａ／ｄｍ２であることが好ましい。電流密度が１５０Ａ／ｄｍ２未満であると、通板速度を十分に上げることができず、めっきセル間の非めっき領域を通過する時間が長くなり、外観不良や付着量分布の悪化を招きやすい。一方、電流密度が１２００Ａ／ｄｍ２を超えると、めっき皮膜結晶の配向性が変化することでめっき表面が黒くなる“めっき焼け”が発生する。
【００６１】
なお、フローセル方式の場合、電流は鋼板内部を長手方向に（アノード電極から通電ロールに向かって）流れるため、鋼板発熱の限界という点から電流密度は最大で４００Ａ／ｄｍ２まで上昇させることが可能になる。また、ラジアルセル方式の場合、電流は鋼板内部を板厚方向に流れるため、鋼板温度上昇はほとんど発生せず、電流密度は最大で１２００Ａ／ｄｍ２まで上昇させることが可能になる。
【実施例１】
【００６２】
以下に本発明の実施例を説明する。本発明の技術的範囲は以下の実施例に限定されない。
【００６３】
図１〜３に示す構成を備える電気めっきセルを使用した例を本発明例として電気めっきを行い、電気めっき鋼板を製造した。ストリップ１は厚さ０．５ｍｍ×幅１０００ｍｍの冷延鋼帯を、１．８３〜５．０ｍ／ｓのラインスピードで走行させた。アノード電極３はチタンであり、通電面は酸化イリジウム皮膜が施してあり、ストリップ１を概ね覆う幅を有している。めっき液４はｐＨの異なる、硫酸亜鉛濃度が４００ｇ／Ｌの液を６０℃に保って使用した。ｐＨは硫酸を用いて調整した。めっき付着量は、片面の下限を２０ｇ／ｍ２とした条件を設定した。ミストノズル８から噴射する混合流体の溶液は、ｐＨを適宜調整した硫酸を用いた。溶液のｐＨの調整には、硫酸、希釈水、水酸化ナトリウムを使用した。
【００６４】
めっき厚みは、幅方向３点を長手方向に１０回測定した平均値を算出するとともに、めっき付着量の分布（最大−最小）を算出した。めっき付着量の分布が２．０ｇ／ｍ２以内であるものを、めっき厚みが均一であるとした。
【００６５】
表面外観は、測色計を用いて付着量測定と同じ箇所のＬ値で評価し、同一コイル内の測定値が、平均値７９以上で全測定点が平均値±１以内を５（良好）、平均値７９以上で全測定点が平均値±１．５以内を４、平均値７９以上で全測定点が平均値±２．５以内を３、平均値が７５以上〜７９未満を２、平均値７５未満を１（劣）として、５段階で評価した。５段階のうち、４以上を合格とした。
【００６６】
めっき条件および結果を表１に示す。
【００６７】
【表１】
2018066058.tif 000003
【００６８】
表１の結果から、本発明のセルを用いて電気めっきを行った場合、めっき厚みが均一であるとともに、美麗な表面外観を有する。
【符号の説明】
【００６９】
１    ストリップ（鋼板）
２    通電ロール
３    アノード電極
４    めっき液
５    フローノズル
６    シンクロール
７    通板ロール
８    ミストノズル
９    ロール
【図１】
2018066058.tif 000004
【図２】
2018066058.tif 000005
【図３】
2018066058.tif 000006
【図４】
2018066058.tif 000007
【図５】
2018066058.tif 000008
【図６】
2018066058.tif 000009